(57)【要約】      （修正有）【課題】優良な把持力および弾性回復の両方を有するフィルム組成物、フィルム、多層フィルム、伸縮性スリーブの提供。【解決手段】（ａ）０．８６５〜０．９３０ｇ／ｃｍ３の範囲の密度、および０．１〜５ｇ／１０分の範囲のメルトインデックス（Ｉ２）を有する、５〜７５重量パーセントのエチレン／α−オレフィンインターポリマー組成物（ＬＬＤＰＥ）と、（ｂ）２５〜９５重量パーセントのプロピレン／α−オレフィンインターポリマー組成物と、を含み、プロピレン／α−オレフィンインターポリマー組成物が、プロピレン／α−オレフィンコポリマーまたはプロピレン／エチレン／ブテンターポリマーを含み、プロピレン／α−オレフィンインターポリマーが、１重量パーセント〜３０重量パーセントの範囲の結晶化度、２ジュール／グラム〜５０ジュール／グラムの範囲の融解熱、および２５℃〜１１０℃の範囲のＤＳＣ融点を有する、フィルム組成物。【選択図】なし【特許請求の範囲】
【請求項１】
フィルム組成物であって、
（ａ）７５〜２００の範囲のコモノマー分布定数（ＣＤＣ）、少なくとも２のゼロせん
断粘度比（ＺＳＶＲ）、０．８６５〜０．９３０ｇ／ｃｍ３の範囲の密度、０．１〜５ｇ
／１０分の範囲のメルトインデックス（Ｉ２）、１２０未満の総不飽和単位／炭素１，０
００，０００個、および炭素１０００個当たり０．０１〜３個の長鎖分枝（ＬＣＢ）の範
囲の長鎖分枝頻度を有する、前記フィルム組成物の総重量に基づいて、５〜７５重量パー
セントのエチレン／α−オレフィンインターポリマー組成物（ＬＬＤＰＥ）と、
（ｂ）前記フィルム組成物の総重量に基づいて、２５〜９５重量パーセントのプロピレ
ン／α−オレフィンインターポリマー組成物と、を含み、前記プロピレン／α−オレフィ
ンインターポリマー組成物が、プロピレン／α−オレフィンコポリマーまたはプロピレン
／エチレン／ブテンターポリマーを含み、前記プロピレン／α−オレフィンインターポリ
マーが、１重量パーセント〜３０重量パーセントの範囲の結晶化度、２ジュール／グラム
〜５０ジュール／グラムの範囲の融解熱、および２５℃〜１１０℃の範囲のＤＳＣ融点を
有する、フィルム組成物。
【請求項２】
請求項１に記載のフィルム組成物を含むフィルム。
【請求項３】
請求項１に記載のフィルム組成物を含む少なくとも１つの層を含む、多層フィルム。
【請求項４】
前記多層フィルムが、２枚の表皮層および請求項１に記載のフィルム組成物を含む１枚
のコア層を含む、請求項３に記載の多層フィルム。
【請求項５】
前記多層フィルムが、前記多層フィルムと同じ厚さを有し、前記多層フィルムの前記表
皮層と同じ組成物を有する２枚の表皮層と、前記多層フィルムの前記フィルム組成物にお
いて使用される前記エチレン／α−オレフィンインターポリマー組成物から本質的になる
コア層とを含む第１の比較フィルムによって提示される把持力（１００／７５）以上の把
持力（１００／７５）を提示し、前記第１の比較フィルムのコア対表皮の厚さ比が、前記
多層フィルムのものと同じである、請求項４に記載の多層フィルム。
【請求項６】
請求項４〜５のいずれかに記載の多層フィルムを含む伸縮性フード。
【請求項７】
フィルム組成物であって、
（ａ）７５〜２００の範囲のコモノマー分布定数（ＣＤＣ）、少なくとも２のゼロせん
断粘度比（ＺＳＶＲ）、０．８６５〜０．９３０ｇ／ｃｍ３の範囲の密度、０．１〜５ｇ
／１０分の範囲のメルトインデックス（Ｉ２）、１２０未満の総不飽和単位／炭素１，０
００，０００個、および炭素１０００個当たり０．０１〜３個の長鎖分枝（ＬＣＢ）の範
囲の長鎖分枝頻度を有する、前記フィルム組成物の総重量に基づいて、５〜７５重量パー
セントのエチレン／α−オレフィンインターポリマー組成物（ＬＬＤＰＥ）と、
（ｂ）前記フィルム組成物の総重量に基づいて、２５〜９５重量パーセントのプロピレ
ン／α−オレフィンインターポリマー組成物と、を含み、前記プロピレン／α−オレフィ
ンインターポリマー組成物が、プロピレン／α−オレフィンコポリマーまたはプロピレン
／エチレン／ブテンターポリマーを含み、前記プロピレン／α−オレフィンインターポリ
マーが、１重量パーセント〜３０重量パーセントの範囲の結晶化度、２ジュール／グラム
〜５０ジュール／グラムの範囲の融解熱、および２５℃〜１１０℃の範囲のＤＳＣ融点を
有する、フィルム組成物。
【請求項８】
請求項７に記載のフィルム組成物を含むフィルム。
【請求項９】
２枚の表皮層および請求項１に記載のフィルム組成物を含む１枚のコア層を含む、多層
フィルム。
【請求項１０】
前記２枚の表皮層が、７５〜２００の範囲のコモノマー分布定数（ＣＤＣ）、少なくと
も２のゼロせん断粘度比（ＺＳＶＲ）、０．８６５〜０．９３０ｇ／ｃｍ３の範囲の密度
、０．１〜５ｇ／１０分の範囲のメルトインデックス（Ｉ２）、１２０未満の総不飽和単
位／炭素１，０００，０００個、および炭素１０００個当たり０．０１〜３個の長鎖分枝
（ＬＣＢ）の範囲の長鎖分枝頻度を有するエチレン／α−オレフィンインターポリマー組
成物を含む、請求項９に記載の多層フィルム。
【請求項１１】
請求項９又は１０のいずれかに記載の多層フィルムを含む伸縮性スリーブ。
【発明の詳細な説明】
【技術分野】
【０００１】
本発明は、フィルム組成物、フィルム組成物から作製されるフィルム、このフィルムを
含む多層フィルム、およびそこから作製される物品に関する。
【背景技術】
【０００２】
伸縮性フードフィルムの分野において、優良な把持力および弾性回復は共に望ましい特
性である。あるエチレン系ポリマーから製造されるフィルムは、優良な把持力を提示する
が、不良な弾性回復を提示する。あるプロピレン系ポリマーから製造されるフィルムは、
優良な弾性回復を提示するが、把持力は不良である。このようなエチレン系およびプロピ
レン系ポリマーの組み合わせは、典型的にエチレン系ポリマーフィルムによって提示され
るものよりも低減された把持力およびプロピレン系ポリマーフィルムによって提示される
ものよりも低減された弾性回復を提示する。それ故に、優良な把持力および弾性回復の両
方を提示するフィルムの必要性は依然存在する。
【発明の概要】
【０００３】
本発明は、フィルム組成物、フィルム組成物から作製されるフィルム、フィルムを含む
多層フィルム、およびそこから作製される物品である。
【０００４】
一実施形態において、本発明は、フィルム組成物を提供し、本フィルム組成物は、（ａ
）７５〜２００の範囲のコモノマー分布定数（ＣＤＣ）、少なくとも２のゼロせん断粘度
比（ＺＳＶＲ）、０．８６５〜０．９３０ｇ／ｃｍ３の範囲の密度、０．１〜５ｇ／１０
分の範囲のメルトインデックス（Ｉ２）、１２０未満の総不飽和単位／炭素１，０００，
０００個、および炭素１０００個当たり０．０１〜３個の長鎖分枝（ＬＣＢ）の範囲の長
鎖分枝頻度を有する、フィルム組成物の総重量に基づいて、５〜７５重量パーセントのエ
チレン／α−オレフィンインターポリマー組成物（ＬＬＤＰＥ）と、（ｂ）フィルム組成
物の総重量に基づいて、２５〜９５重量パーセントのプロピレン／α−オレフィンインタ
ーポリマー組成物と、を含み、前記プロピレン／α−オレフィンインターポリマー組成物
が、プロピレン／α−オレフィンコポリマーまたはプロピレン／エチレン／ブテンターポ
リマーを含み、前記プロピレン／α−オレフィンインターポリマーが、１重量パーセント
〜３０重量パーセントの範囲の結晶化度、２ジュール／グラム〜５０ジュール／グラムの
範囲の融解熱、および２５℃〜１１０℃の範囲のＤＳＣ融点を有する。
【発明を実施するための形態】
【０００５】
本発明は、フィルム組成物、フィルム組成物から作製されるフィルム、フィルムを含む
多層フィルム、およびそこから作製される物品である。
【０００６】
本発明に従うフィルム組成物は、（ａ）７５〜２００の範囲のコモノマー分布定数（Ｃ
ＤＣ）、少なくとも２のゼロせん断粘度比（ＺＳＶＲ）、０．８６５〜０．９３０ｇ／ｃ
ｍ３の範囲の密度、０．１〜５ｇ／１０分の範囲のメルトインデックス（Ｉ２）、１２０
未満の総不飽和単位／炭素１，０００，０００個、および炭素１０００個当たり０．０１
〜３個の長鎖分枝（ＬＣＢ）の範囲の長鎖分枝頻度を有する、フィルム組成物の総重量に
基づいて、５〜７５重量パーセントのエチレン／α−オレフィンインターポリマー組成物
（ＬＬＤＰＥ）と、（ｂ）フィルム組成物の総重量に基づいて、２５〜９５重量パーセン
トのプロピレン／α−オレフィンインターポリマー組成物と、を含み、前記プロピレン／
α−オレフィンインターポリマー組成物が、プロピレン／α−オレフィンコポリマーまた
はプロピレン／エチレン／ブテンターポリマーを含み、前記プロピレン／α−オレフィン
インターポリマーが、１重量パーセント〜３０重量パーセントの範囲の結晶化度、２ジュ
ール／グラム〜５０ジュール／グラムの範囲の融解熱、および２５℃〜１１０℃の範囲の
ＤＳＣ融点を有する。
【０００７】
エチレン／α−オレフィンインターポリマー組成物
本フィルム組成物は、５〜７５重量パーセントのエチレン系インターポリマー組成物を
含む。５〜７５重量パーセントのエチレン／α−オレフィンインターポリマー組成物のあ
らゆる個々の値および部分範囲が本明細書に含まれ、本明細書に開示され、例えば、フィ
ルム組成物におけるエチレン／α−オレフィンインターポリマー組成物の含量は、下限の
５、１５、２５、３５、４５、５５、６５または７０重量パーセントから、上限の２０、
３０、４０、５０、６０、７０または７５重量パーセントまでであり得る。例えば、フィ
ルム組成物におけるエチレン／α−オレフィンインターポリマー組成物の含量は、５〜７
５重量パーセントの範囲でもよく、あるいは代替形態において、フィルム組成物における
エチレン／α−オレフィンインターポリマー組成物の含量は、２５〜７５重量パーセント
の範囲でもよく、あるいは代替形態において、フィルム組成物におけるエチレン／α−オ
レフィンインターポリマー組成物の含量は、３５〜７５重量パーセントの範囲でもよく、
あるいは代替形態において、フィルム組成物におけるエチレン／α−オレフィンインター
ポリマー組成物の含量は、４０〜７０重量パーセントの範囲でもよく、あるいは代替形態
において、フィルム組成物におけるエチレン／α−オレフィンインターポリマー組成物の
含量は５〜６５重量パーセントの範囲でもよい。
【０００８】
エチレン／α−オレフィンインターポリマー組成物（直鎖低密度ポリエチレン（ＬＬＤ
ＰＥ））は、（ａ）１００重量パーセント以下の、例えば、少なくとも７０重量パーセン
トの、または少なくとも８０重量パーセントの、または少なくとも９０重量パーセントの
、エチレン由来単位と、（ｂ）３０重量パーセント未満の、例えば、２５重量パーセント
未満の、または２０重量パーセント未満の、または１０重量パーセント未満の、１つ以上
のα−オレフィンコモノマー由来単位とを含む。「エチレン／α−オレフィンインターポ
リマー組成物」という用語は、５０モルパーセント超の、重合されたエチレンモノマー（
重合可能なモノマーの総量に基づく）を含有し、任意に、少なくとも１つのコモノマーを
含有してもよいポリマーを指す。
【０００９】
α−オレフィンコモノマーは、２０個を超える炭素原子を典型的に有しない。例えば、
α−オレフィンコモノマーは、好ましくは３〜１０個の炭素原子を、およびより好ましく
は３〜８個の炭素原子を、有してもよい。例示的なα−オレフィンコモノマーとしては、
限定されるものではないが、プロピレン、１−ブテン、１−ペンテン、１−ヘキセン、１
−ヘプテン、１−オクテン、１−ノネン、１−デセン、および４−メチル−１−ペンテン
が挙げられる。１つ以上のα−オレフィンコモノマーは、例えば、プロピレン、１−ブテ
ン、１−ヘキセン、および１−オクテンからなる群より選択されてもよく、あるいは代替
形態において、１−ヘキセンおよび１−オクテンからなる群より選択されてもよい。
【００１０】
エチレン／α−オレフィンインターポリマー組成物は、７５〜２００より大きい範囲の
コモノマー分布定数（ＣＤＣ）を有することを特徴とする。７５〜２００のあらゆる個々
の値および部分範囲が本明細書に開示され、本明細書に含まれ、例えば、ＣＤＣは、下限
の７５、９５、１１５、１３５、１５５、１７５、または１９５から、上限の８０、１０
０、１２０、１４０、１６０、１８０、または２００までであり得る。例えば、ＣＤＣは
、７５〜２００の範囲でもよく、あるいは代替形態において、ＣＤＣは８５〜１５０の範
囲でもよく、あるいは代替形態において、ＣＤＣは８５〜１２５の範囲でもよく、あるい
は代替形態において、ＣＤＣは７５〜１７５の範囲でもよい。
【００１１】
エチレン／α−オレフィンインターポリマー組成物は、少なくとも２のゼロせん断粘度
比（ＺＳＶＲ）を有することを特徴とする。少なくとも２からのあらゆる個々の値および
部分範囲が本明細書に含まれ、本明細書に開示され、例えば、ＺＳＶＲは、２の下限から
であり得、あるいは代替形態において、５の下限からであり得、あるいは代替形態におい
て、８の下限からであり得、あるいは代替形態において１０の下限からであり得る。更な
る代替の実施形態において、ＺＳＶＲは５０以下である。あらゆる個々の値および部分範
囲が本明細書に含まれ、本明細書に開示され、例えば、ＺＳＶＲは５０の上限からであり
、あるいは代替形態において、４０の上限からであり、あるいは代替形態において、３０
の上限からであり、あるいは代替形態において、２０の上限からである。更なる代替の実
施形態において、ＺＳＶＲは２〜５０の範囲でもよく、あるいは代替形態において、２〜
２０の範囲でもよく、あるいは代替形態において、２〜１０の範囲でもよく、あるいは代
替形態において、２〜６の範囲でもよく、あるいは代替形態において、２．５〜４の範囲
でもよい。
【００１２】
エチレン／α−オレフィンインターポリマー組成物は、０．８６５〜０．９３０ｇ／ｃ
ｍ３の範囲の密度を有する。０．８６５〜０．９３０ｇ／ｃｍ３のあらゆる個々の値およ
び部分範囲が本明細書に含まれ、本明細書に開示され、例えば、エチレン／α−オレフィ
ンインターポリマー組成物の密度は、下限の０．８６５、０．８７５、０．８８５、０．
８９５、０．９０５、０．９１５、または０．９２５ｇ／ｃｍ３から、上限の０．８７、
０．８８、０．８９、０．９、０．９１、０．９２または０．９３ｇ／ｃｍ３までであり
得る。例えば、密度は、０．８６５〜０．９３０ｇ／ｃｍ３の範囲でもよく、あるいは代
替形態において、密度は、０．９０３〜０．９３０ｇ／ｃｍ３の範囲でもよく、あるいは
代替形態において、密度は、０．８６５〜０．９１０ｇ／ｃｍ３の範囲でもよく、あるい
は代替形態において、密度は、０．８９〜０．９３０ｇ／ｃｍ３の範囲でもよい。
【００１３】
エチレン／α−オレフィンインターポリマー組成物は、０．１〜５ｇ／１０分のメルト
インデックス（Ｉ２）を有する。０．１〜５ｇ／１０分のあらゆる個々の値および範囲が
本明細書に含まれ、本明細書に開示され、例えば、Ｉ２は、下限の０．１、１、１．５、
２、２．５、３、３．５、４、または４．５ｇ．１０分から、上限の０．５、１．２、１
．７、２．２、２．７、３．２、３．７、４．２、４．７または５ｇ／１０分までであり
得る。例えば、メルトインデックス（Ｉ２）は、０．１〜５ｇ／１０分の範囲でもよく、
あるいは代替形態において、メルトインデックス（Ｉ２）は、０．９〜２．５ｇ／１０分
の範囲でもよく、あるいは代替形態において、メルトインデックス（Ｉ２）は、２．５〜
５ｇ／１０分の範囲でもよく、あるいは代替形態において、メルトインデックス（Ｉ２）
は、１．４〜３．４ｇ／１０分の範囲でもよく、あるいは代替形態において、メルトイン
デックス（Ｉ２）は１．７５〜３．７５ｇ／１０分の範囲でもよく、あるいは代替形態に
おいて。
【００１４】
代替の実施形態において、エチレン／α−オレフィンインターポリマー組成物は、１．
８〜６の範囲の分子量分布（ＭＷ／Ｍｎ）を有する。例えば、分子量分布（ＭＷ／Ｍｎ）
は、下限の１．８、２．２、３．４、４．６、５．８から、上限の２．５、３．７、４．
８、５．６または６までであり得る。
【００１５】
代替の実施形態において、エチレン／α−オレフィンインターポリマー組成物は、５０
，０００〜２５０，０００ダルトンの範囲の分子量（ＭＷ）を有する。例えば、分子量（
ＭＷ）は、下限の５０，０００、６０，０００、７０，０００ダルトンから、上限の１５
０，０００、１８０，０００、２００，０００または２５０，０００ダルトンまでであり
得る。
【００１６】
エチレン／α−オレフィンインターポリマー組成物は、１２０未満の総不飽和単位／エ
チレン系ポリマー組成物において存在する炭素１，０００，０００個を有する。あらゆる
個々の値および部分範囲が本明細書に含まれ、本明細書に開示され、例えば、炭素１００
万個当たりの総不飽和単位は、上限の１２０、１１０、１００、９０または８０単位から
であり得る。代替の実施形態において、エチレン／α−オレフィンインターポリマー組成
物は、１２０未満の総不飽和単位／炭素１，０００，０００個を有する下限の１０、２０
、３０、４０、５０、６０、７０、または７９単位を有する。
【００１７】
エチレン／α−オレフィンインターポリマー組成物は、炭素１０００個当たり０．０１
〜３個の長鎖分枝（ＬＣＢ）の範囲の長鎖分枝頻度を有する。炭素１０００個当たり０．
１〜３個のＬＣＢのあらゆる個々の値および部分範囲が本明細書に含まれ、本明細書に開
示され、例えば、長鎖分枝頻度は、下限の炭素１０００個当たり０．０１、０．１、０．
５、１、１．５、２、または２．５個のＬＣＢから、上限の炭素１０００個当たり０．０
６、０．５、１．４、１．９、２、２．４、２．９または３個のＬＣＢまでであり得る。
例えば、長鎖分枝頻度は、炭素１０００個当たり０．０１〜３個の長鎖分枝（ＬＣＢ）の
範囲でもよく、あるいは代替形態において、長鎖分枝頻度は、炭素１０００個当たり１．
５〜３個の長鎖分枝（ＬＣＢ）の範囲でもよく、あるいは代替形態において、長鎖分枝頻
度は、炭素１０００個当たり０．０１〜１．５個の長鎖分枝（ＬＣＢ）の範囲でもよく、
あるいは代替形態において、長鎖分枝頻度は、炭素１０００個当たり１〜２個の長鎖分枝
（ＬＣＢ）の範囲でもよく、あるいは代替形態において、長鎖分枝頻度は、炭素１０００
個当たり０．５〜２．５個の長鎖分枝（ＬＣＢ）の範囲でもよい。
【００１８】
エチレン／α−オレフィンインターポリマー組成物は、例えば１つ以上の他のポリマー
および／または１つ以上の添加剤等の、追加の成分を更に含んでもよい。このような添加
剤としては、限定されるものではないが、帯電防止剤、着色促進剤、染料、滑沢剤、Ｔｉ
Ｏ２またはＣａＣＯ３等の充填剤、乳白剤、核剤、加工助剤、色素、一次酸化防止剤、二
次酸化防止剤、加工助剤、ＵＶ安定剤、ブロッキング防止剤、スリップ剤、粘着付与剤、
帯電防止剤、難燃剤、抗菌剤、臭気減少剤、抗真菌剤、およびそれらの組み合わせが挙げ
られる。エチレン系ポリマー組成物は、このような添加剤を含むエチレン系ポリマー組成
物の重量に基づいて、このような添加剤の総合重量により、約０．１〜約１０パーセント
を含んでもよい。
【００１９】
一実施形態において、エチレン／α−オレフィンインターポリマー組成物は、パージを
除いて、３５℃〜１２０℃の温度範囲において、単峰性または二峰性の分布を含むコモノ
マー分布プロファイルを有する。
【００２０】
任意の従来型のエチレン（共）重合反応法を、エチレン系ポリマー組成物を製造するた
めに用いてもよい。このような従来型のエチレン（共）重合反応法としては、限定される
ものではないが、気相重合法、スラリー相重合法、液相重合法、ならびに１つ以上の従来
型反応器、例えば流動床気相反応器、ループ反応器、攪拌槽反応器、バッチ反応器を、平
行して、連続して、および／またはそれらの任意の組み合わせで用いる、それらの組み合
わせが挙げられる。
【００２１】
一実施形態において、エチレン／α−オレフィンインターポリマー組成物は、（ａ）第
１の反応器または多段階反応器の第１の部分において、第１の触媒の存在下で、エチレン
および任意に１つ以上のα−オレフィンを重合して、半結晶性のエチレン系ポリマーを形
成するステップと、（ｂ）少なくとも１つの他の反応器または多段階反応器の後方部分に
おいて、有機金属触媒を含む第２の触媒の存在下で、新たに供給されるエチレンおよび任
意に１つ以上のα−オレフィンを反応させ、それによりエチレン／α−オレフィンインタ
ーポリマー組成物を形成するステップとを含む方法により調製され、ステップ（ａ）また
は（ｂ）における触媒系のうちの少なくとも１つは、下式に対応する多価のアリールオキ
シエーテルの金属錯体を含み、
【００２２】
【化１】
2019023308.tif 000002
【００２３】
式中、Ｍ３は、Ｔｉ、ＨｆまたはＺｒで、好ましくはＺｒであり、
Ａｒ４は、各出現時において独立して、置換Ｃ９〜２０アリール基であり、置換基が、
各出現時において独立して、アルキル、シクロアルキル、およびアリール基、ならびにハ
ロ、トリヒドロカルビルシリルおよびハロヒドロカルビル置換されたそれらの誘導体から
なる群から選択され、但し少なくとも１つの置換基は、それが結合しているアリール基と
の共平面性を欠き、
Ｔ４は、各出現時において独立して、Ｃ２〜２０アルキレン、シクロアルキレンもしく
はシクロアルケニレン基、または不活性に置換されたそれらの誘導体であり、
Ｒ２１は、各出現時において独立して、水素を数えずに５０個までの原子を有する、水
素、ハロ、ヒドロカルビル、トリヒドロカルビルシリル、トリヒドロカルビルシリルヒド
ロカルビル、アルコキシまたはジ（ヒドロカルビル）アミノ基であり、
Ｒ３は、各出現時において独立して、水素を数えずに５０個までの原子を有する、水
素、ハロ、ヒドロカルビル、トリヒドロカルビルシリル、トリヒドロカルビルシリルヒド
ロカルビル、アルコキシもしくはアミノであり、あるいは同一のアリーレン環上の２個の
Ｒ３基が一緒になって、または同一もしくは異なるアリーレン環上のＲ３およびＲ２１基
が一緒になって、２ヶ所でアリーレン基に結合する２価のリガンド基を形成するかまたは
２個の異なるアリーレン環を結び合わせており、
ＲＤは各出現時において独立して、ハロ、または水素を数えずに２０個までの原子を有
する、ヒドロカルビルもしくはトリヒドロカルビルシリル基であり、あるいは２個のＲＤ
基が一緒になって、ヒドロカルビレン、ヒドロカルバジイル、ジエン、またはポリ（ヒド
ロカルビル）シリレン基である。
【００２４】
エチレン／α−オレフィンインターポリマー組成物は、以下の例示的な方法に従って、
溶液重合によって製造することができる。
【００２５】
全ての原料（エチレン、１−オクテン）およびプロセス溶媒（ＥｘｘｏｎＭｏｂｉｌ  
Ｃｏｒｐｏｒａｔｉｏｎから商品名Ｉｓｏｐａｒ  Ｅの下に商業的に入手可能な、沸点範
囲の狭い高純度イソパラフィン性溶媒）は、反応環境に導入される前に、分子ふるいで精
製される。水素は、高純度級として加圧シリンダーで供給され、それ以上精製されない。
反応器モノマー供給（エチレン）流は、機械的圧縮機によって、反応圧力を上回る、およ
そ７５０ｐｓｉｇの圧力へと加圧される。溶媒およびコモノマー（１−オクテン）供給は
、機械的正排気ポンプによって、反応圧力を上回る、およそ７５０ｐｓｉｇの圧力へと加
圧される。個々の触媒成分は、手動で、精製された溶媒（Ｉｓｏｐａｒ  Ｅ）で、指定さ
れた成分濃度へバッチ希釈され、反応圧力を上回る、およそ７５０ｐｓｉｇの圧力へと加
圧される。全ての反応供給流は、質量流量計で測定され、コンピューター自動化された弁
制御システムにより独立して制御される。
【００２６】
連続溶液重合反応器システムは、液体充填、非断熱式、等温性、循環式、および独立制
御型の、直列配置で運転される２つのループからなってもよい。それぞれの反応器は、全
ての新鮮な溶媒、モノマー、コモノマー、水素、および触媒成分の供給について独立制御
を有する。それぞれの反応器への溶媒、モノマー、コモノマーおよび水素を合わせた供給
は、供給流を熱交換器に通すことにより、独立して、５℃〜５０℃の間のいずれか、典型
的には４０℃に温度制御される。重合反応器への新鮮なコモノマーの供給は、手動で調整
することができ、コモノマーを、第１の反応器へ添加する、第２の反応器へ添加する、ま
たは共通の溶媒へ添加し、次いで分けられた溶媒の供給に比例して両方の反応器間で分け
る、という３つの選択肢のうちの１つで添加する。それぞれの重合反応器への全ての新鮮
な供給は、それぞれの注入位置間で反応器の体積がほぼ等しくなるような、反応器当たり
２ヶ所の位置で、反応器中へ注入される。新鮮な供給は、典型的に、それぞれの注入器が
新鮮な供給の全質量流の半分を受けるように制御される。触媒成分は、特別に設計された
注入スティンガーを通して重合反応器中へと注入され、それぞれが反応器中の同じ相対位
置に別々に投入され、反応器前に接触時間は無い。主触媒成分供給は、反応器モノマー濃
度を指定された目標値に維持するようにコンピューター制御される。２つの共触媒成分は
、主触媒成分に対して計算された、指定されたモル比に基づいて供給される。それぞれの
新鮮な注入位置（供給または触媒のいずれか）の直後に、供給流は、静的混合要素で、循
環する重合反応器内容物と混合される。それぞれの反応器の内容物は、反応熱の大部分を
除去する任を持つ熱交換器を通り、指定された温度での等温反応環境を維持する任を持つ
冷媒側の温度で、連続的に循環する。それぞれの反応器ループ周辺の循環は、スクリュー
ポンプによって提供される。第１の重合反応器からの流出物（溶媒、モノマー、コモノマ
ー、水素、触媒成分、および溶融ポリマーを含有する）は、第１の反応器ループを出て、
制御弁（第１の反応器の圧力を指定された目標値に維持する任を持つ）を通過し、類似し
た設計の第２の重合反応器中へと注入される。流れが反応器を出ると、例えば水等の失活
剤と接触させて、反応を停止させる。加えて、抗酸化剤等の様々な添加剤を、この時点で
加えることができる。流れは次いで、別の静的混合要素のセットを通過し、触媒失活剤お
よび添加剤を均一に分散させる。
【００２７】
添加剤の添加に続いて、流出物（溶媒、モノマー、コモノマー、水素、触媒成分、およ
び溶融ポリマーを含有する）は、ポリマーを他の低沸点反応成分から分離する準備として
、熱交換器を通過し流れの温度を上昇させる。流れは次いで、２段階の分離および液化シ
ステムへ入り、ここでポリマーは、溶媒、水素、ならびに未反応のモノマーおよびコモノ
マーから除去される。再循環される流れは、再び反応器に入る前に精製される。分離され
、液化されたポリマー溶融物は、水中造粒のために特別に設計されたダイにポンプで通さ
れ、均一な固体ペレットへと切断され、乾燥され、ホッパーへと移送される。
【００２８】
プロピレン／α−オレフィンインターポリマー組成物
本フィルム組成物は、フィルム組成物の総重量に基づいて、２５〜９５重量パーセント
のプロピレン／α−オレフィンインターポリマー組成物を含む。２５〜９５重量パーセン
トのあらゆる個々の値および部分範囲が本明細書に含まれ、本明細書に開示され、例えば
、フィルム組成物におけるプロピレン／α−オレフィンインターポリマー組成物の含量は
、下限の２５、３５、４５、５５、６５、７５、８５、または９０重量パーセントから、
上限の３０、４０、５０、６０、７０、８０、９０または９５重量パーセントまでの範囲
であり得る。例えば、フィルム組成物におけるプロピレン／α−オレフィンインターポリ
マー組成物の含量は、２５〜９５重量パーセントでもよく、あるいは代替形態において、
フィルム組成物におけるプロピレン／α−オレフィンインターポリマー組成物の含量は、
２５〜７５重量パーセントでもよく、あるいは代替形態において、フィルム組成物におけ
るプロピレン／α−オレフィンインターポリマー組成物の含量は、２５〜５０重量パーセ
ントでもよく、あるいは代替形態において、フィルム組成物におけるプロピレン／α−オ
レフィンインターポリマー組成物の含量は３０〜６０重量パーセントでもよく、あるいは
代替形態において、フィルム組成物におけるプロピレン／α−オレフィンインターポリマ
ー組成物の含量は２０〜７０重量パーセントでもよく、あるいは代替形態において、フィ
ルム組成物におけるプロピレン／α−オレフィンインターポリマー組成物の含量は２５〜
８０重量パーセントでもよい。
【００２９】
プロピレン／α−オレフィンインターポリマー組成物は、プロピレン／α−オレフィン
コポリマーおよび／またはプロピレン／エチレン／ブテンターポリマーを含み、任意に１
つ以上のポリマー、例えばランダムコポリマーポリプロピレン（ＲＣＰ）を更に含んでも
よい。特定の一実施形態において、プロピレン／α−オレフィンコポリマーは、実質的に
アイソタクチックプロピレン配列を有することを特徴とする。「実質的にアイソタクチッ
クプロピレン配列」とは、配列が、約０．８５より大きい、代替形態において、約０．９
０より大きい、別の代替形態において、約０．９２より大きい、および別の代替形態にお
いて、約０．９３より大きい、１３Ｃ  ＮＭＲにより測定されるアイソタクチックトライ
アド（ｍｍ）を有することを意味する。アイソタクチックトライアドは、当分野において
広く公知であり、例えば、米国特許第５，５０４，１７２号および国際公開第ＷＯ  ００
／０１７４５号に記載されており、これは１３Ｃ  ＮＭＲスペクトルにより決定されるコ
ポリマー分子鎖におけるトライアド単位に関するアイソタクチック配列に言及する。
【００３０】
プロピレン／α−オレフィンコポリマーは、１〜４０重量パーセントの１つ以上のα−
オレフィンコモノマーを含む。１〜４０重量パーセントのあらゆる個々の値および部分範
囲が本明細書に含まれ、本明細書に開示され、例えば、コモノマー含量は、下限の１重量
パーセント、３重量パーセント、４重量パーセント、５重量パーセント、７重量パーセン
ト、または９重量パーセントから、上限の４０重量パーセント、３５重量パーセント、３
０重量パーセント、２７重量パーセント、２０重量パーセント、１５重量パーセント、１
２重量パーセント、または９重量パーセントまでであり得る。例えば、プロピレン／α−
オレフィンコポリマーは、１〜３５重量パーセントの１つ以上のα−オレフィンコモノマ
ーを含み、あるいは代替形態において、プロピレン／α−オレフィンコポリマーは、１〜
３０重量パーセントの１つ以上のα−オレフィンコモノマーを含み、あるいは代替形態に
おいて、プロピレン／α−オレフィンコポリマーは、３〜２７重量パーセントの１つ以上
のα−オレフィンコモノマーを含み、あるいは代替形態において、プロピレン／α−オレ
フィンコポリマーは、３〜２０重量パーセントの１つ以上のα−オレフィンコモノマーを
含み、あるいは代替形態において、プロピレン／α−オレフィンコポリマーは、３〜１５
重量パーセントの１つ以上のα−オレフィンコモノマーを含む。
【００３１】
プロピレン／α−オレフィンインターポリマーは、１重量パーセント〜３０重量パーセ
ントの範囲の結晶化度を有する。１〜３０重量パーセントのあらゆる個々の値および部分
範囲が本明細書に含まれ、本明細書に開示され、例えば、結晶化度は、下限の１、５、１
５、２０、または２５重量パーセントから、上限の２、６、１６、２６、または３０重量
パーセントまでの範囲であり得る。例えば、プロピレン／α−オレフィンインターポリマ
ーの結晶化度は、１〜３０重量パーセントでもよく、あるいは代替形態において、プロピ
レン／α−オレフィンインターポリマーの結晶化度は、１〜１５重量パーセントでもよく
、あるいは代替形態において、プロピレン／α−オレフィンインターポリマーの結晶化度
は、１５〜３０重量パーセントでもよく、あるいは代替形態において、プロピレン／α−
オレフィンインターポリマーの結晶化度は、１０〜２０重量パーセントでもよく、あるい
は代替形態において、プロピレン／α−オレフィンインターポリマーの結晶化度は、５〜
２５重量パーセントでもよい。
【００３２】
プロピレン／α−オレフィンインターポリマーは、２ジュール／グラム〜５０ジュール
／グラムの範囲の融解熱を有する。２〜５０ジュール／グラムのあらゆる個々の値および
部分範囲が本明細書に含まれ、本明細書に開示され、例えば、融解熱は、下限の２、１０
、２０、３０、４０または４５ジュール／グラムから、上限の５、１５、２５、３５、４
５、または５０ジュール／グラムまでの範囲であり得る。例えば、プロピレン／α−オレ
フィンインターポリマーの融解熱は、２〜５０ジュール／グラムでもよく、あるいは代替
形態において、プロピレン／α−オレフィンインターポリマーの融解熱は、２〜２５ジュ
ール／グラムでもよく、あるいは代替形態において、プロピレン／α−オレフィンインタ
ーポリマーの融解熱は、２〜３０ジュール／グラムでもよく、あるいは代替形態において
、プロピレン／α−オレフィンインターポリマーの融解熱は、１２〜２５ジュール／グラ
ムでもよく、あるいは代替形態において、プロピレン／α−オレフィンインターポリマー
の融解熱は、１５〜３０ジュール／グラムでもよい。
【００３３】
プロピレン／α−オレフィンインターポリマーは、２５〜１１０℃の範囲のＤＳＣ融点
を有する。２５〜１１０℃のあらゆる個々の値および部分範囲が本明細書に含まれ、本明
細書に開示され、例えば、ＤＳＣ融点は、下限の２５、３５、４５、５５、６５、７５、
８５、９５または１０５℃から、上限の３０、４０、５０、６０、７０、８０、９０、１
００、または１１０℃までの範囲であり得る。例えば、ＤＳＣ融点は、２５〜１１０℃で
もよく、あるいは代替形態において、ＤＳＣ融点は５０〜１１０℃でもよく、あるいは代
替形態において、ＤＳＣ融点は２５〜６０℃でもよく、あるいは代替形態において、ＤＳ
Ｃ融点は４５〜９０℃でもよく、あるいは代替形態において、ＤＳＣ融点は３５〜１０５
℃でもよく、あるいは代替形態において、ＤＳＣ融点は４５〜７５℃でもよい。
【００３４】
代替の実施形態において、プロピレン／α−オレフィンコポリマーは、ＡＳＴＭ  Ｄ−
１２３８（２３０℃／２．１６Ｋｇで）に従って測定される、０．１〜５００ｇ／１０分
の範囲のメルトフローレートを有してもよい。０．１〜５００ｇ／１０分のあらゆる個々
の値および部分範囲が本明細書に含まれ、本明細書に開示され、例えば、メルトフローレ
ートは、下限の０．１ｇ／１０分、０．２ｇ／１０分、または０．５ｇ／１０分から、上
限の５００ｇ／１０分、２００ｇ／１０分、１００ｇ／１０分、または２５ｇ／１０分ま
でであり得る。例えば、プロピレン／α−オレフィンコポリマーは、０．１〜２００ｇ／
１０分の範囲のメルトフローレートを有してもよく、あるいは代替形態において、プロピ
レン／α−オレフィンコポリマーは、０．２〜１００ｇ／１０分の範囲のメルトフローレ
ートを有してもよく、あるいは代替形態において、プロピレン／α−オレフィンコポリマ
ーは、０．２〜５０ｇ／１０分の範囲のメルトフローレートを有してもよく、あるいは代
替形態において、プロピレン／α−オレフィンコポリマーは、０．５〜５０ｇ／１０分の
範囲のメルトフローレートを有してもよく、あるいは代替形態において、プロピレン／α
−オレフィンコポリマーは、１〜５０ｇ／１０分の範囲のメルトフローレートを有しても
よく、あるいは代替形態において、プロピレン／α−オレフィンコポリマーは、１〜４０
ｇ／１０分の範囲のメルトフローレートを有してもよく、あるいは代替形態において、プ
ロピレン／α−オレフィンコポリマーは、１〜１５ｇ／１０分の範囲のメルトフローレー
トを有してもよい。
【００３５】
プロピレン／α−オレフィンコポリマーは、３．５以下の、重量平均分子量を数平均分
子量によって割ったもの（ＭＷ／Ｍｎ）と定義される、分子量分布（ＭＷＤ）を有し、代
替形態において３．０以下であり、あるいは別の代替形態において１．８〜３．０である
。
【００３６】
本フィルム組成物の実施形態において有用なプロピレン／α−オレフィンインターポリ
マーは、参照により本明細書に組み込まれる、米国特許第６，９６０，６３５号および同
第６，５２５，１５７号において更に詳細に記載される。このようなプロピレン／α−オ
レフィンコポリマーは、Ｔｈｅ  Ｄｏｗ  Ｃｈｅｍｉｃａｌ  Ｃｏｍｐａｎｙから商品名
ＶＥＲＳＩＦＹ（商標）の下に、またはＥｘｘｏｎＭｏｂｉｌ  Ｃｈｅｍｉｃａｌ  Ｃｏ
ｍｐａｎｙから商品名ＶＩＳＴＡＭＡＸＸ（商標）の下に商業的に入手可能である。
【００３７】
一実施形態において、プロピレン／α−オレフィンコポリマーは、（Ａ）６０と１００
未満との間の、好ましくは８０と９９との間の、およびより好ましくは８５と９９との間
のプロピレン由来重量パーセント単位と、（Ｂ）ゼロ超と４０との間の、好ましくは１と
２０との間の、より好ましくは４と１６との間の、および更により好ましくは４と１５と
の間の、エチレンおよび／またはＣ４〜１０α−オレフィンのうちの少なくとも１つに由
来する重量パーセント単位とを含むこと、ならびに平均で少なくとも０．００１個の、好
ましくは平均で少なくとも０．００５個の、およびより好ましくは平均で少なくとも０．
０１個の長鎖分枝／合計炭素１０００個を含有することを更に特徴とする。プロピレン／
α−オレフィンコポリマーにおける長鎖分枝の最大値は重要ではないが、典型的に、それ
は３個の長鎖分枝／合計炭素１０００個を超えない。プロピレン／α−オレフィンコポリ
マーに関して本明細書において使用される、長鎖分枝という用語は、短鎖分枝より少なく
とも炭素が１個多い鎖長を指し、プロピレン／α−オレフィンコポリマーに関して本明細
書において使用される、短鎖分枝とは、コモノマー中の炭素数よりも炭素が２個少ない鎖
長を指す。例えば、プロピレン／１−オクテンインターポリマーは、長さにおいて少なく
とも炭素７個の長鎖分枝を持つ主鎖を有するが、これらの主鎖は、長さにおいて炭素６個
のみの短鎖分枝もまた有する。このようなプロピレン／α−オレフィンコポリマーは、そ
れぞれが参照により本明細書に組み込まれる、米国仮特許出願第６０／９８８，９９９号
および国際特許出願第ＰＣＴ／ＵＳ０８／０８２５９９号において、更に詳細に記載され
る。
【００３８】
プロピレン／α−オレフィンインターポリマー組成物は、１つ以上の添加剤を更に含ん
でもよい。このような添加剤としては、限定されるものではないが、帯電防止剤、着色促
進剤、染料、滑沢剤、充填剤、色素、一次酸化防止剤、二次酸化防止剤、加工助剤、ＵＶ
安定剤、およびそれらの組み合わせが挙げられる。プロピレン／α−オレフィンインター
ポリマー組成物は、任意の量の添加剤を含有してもよい。プロピレン／α−オレフィンイ
ンターポリマー組成物は、プロピレン／α−オレフィンインターポリマー組成物および１
つ以上の添加剤の重量に基づいて、このような添加剤の総合重量により、約０〜約２０パ
ーセントを妥協してもよい。
【００３９】
本フィルム組成物より作製されるフィルム 
代替の実施形態において、本発明は、本明細書に記載される任意の実施形態に従うフィ
ルム組成物より作製されるフィルムを更に提供する。
【００４０】
別の代替の実施形態において、本発明は、本明細書に記載される任意の実施形態に従う
フィルム組成物を含む少なくとも１枚の層を含む多層フィルムを更に提供する。
【００４１】
特定の実施形態において、多層フィルムは、２枚の表皮層と、２枚の表皮層の間に布置
される１枚のコア層とを含み、コア層は、本明細書に記載される任意の実施形態に従うフ
ィルム組成物を含む。
【００４２】
代替の実施形態において、多層フィルムは、２枚の表皮層と、２枚以上のコア層とを含
み、コア層は２枚の表皮層の間に布置され、さらにコア層のうちの少なくとも１枚は、本
明細書に記載される任意の実施形態に従うフィルム組成物を含む。
【００４３】
更なる別の実施形態において、本明細書に記載される任意の実施形態に従う多層フィル
ムは、多層フィルムと同じ厚さを有し、多層フィルムの表皮層と同じ組成物を有する２枚
の表皮層と多層フィルムのフィルム組成物において使用されるエチレン／α−オレフィン
インターポリマー組成物から本質的になるコア層とを含む第１の比較フィルムによって提
示される把持力（１００／７５）以上の把持力（１００／７５）を提示し、第１の比較フ
ィルムのコア対表皮の厚さの比は、多層フィルムのそれと同じである。
【００４４】
更なる別の実施形態において、本明細書に記載される任意の実施形態に従う多層フィル
ムは、多層フィルムと同じ厚さを有し、多層フィルムの表皮層と同じ組成物を有する２枚
の表皮層と多層フィルムのフィルム組成物において使用されるプロピレン／α−オレフィ
ンインターポリマー組成物から本質的になるコア層とを含む第２の比較フィルムによって
提示される弾性回復（６０／４０）以上の弾性回復（６０／４０）を提示し、第２の比較
フィルムのコア対表皮の厚さの比は、多層フィルムのそれと同じである。
【００４５】
更なる別の実施形態において、本明細書に記載される任意の実施形態に従う多層フィル
ムは、多層フィルムと同じ厚さを有し、多層フィルムの表皮層と同じ組成物を有する２枚
の表皮層と多層フィルムのフィルム組成物において使用されるプロピレン／α−オレフィ
ンインターポリマー組成物から本質的になるコア層とを含む第２の比較フィルムによって
提示される弾性回復（１００／７５）以上の弾性回復（１００／７５）を提示し、第２の
比較フィルムのコア対表皮の厚さの比は、多層フィルムのそれと同じである。
【００４６】
更なる別の実施形態において、２枚の表皮層がエチレン系ポリマーを含む、本明細書に
記載される任意の実施形態に従う多層フィルム。
【００４７】
更なる別の実施形態において、２枚の表皮層が、７５〜２００の範囲のコモノマー分布
定数（ＣＤＣ）、少なくとも２のゼロせん断粘度比（ＺＳＶＲ）、０．８６５〜０．９３
０ｇ／ｃｍ３の範囲の密度、０．１〜５ｇ／１０分の範囲のメルトインデックス（Ｉ２）
、１２０未満の総不飽和単位／炭素１，０００，０００個、および炭素１０００個当たり
０．０１〜３個の長鎖分枝（ＬＣＢ）の範囲の長鎖分枝頻度を有する、エチレン／α−オ
レフィンインターポリマー組成物を含む、本明細書に記載される任意の実施形態に従う多
層フィルム。
【００４８】
本明細書に記載される任意の実施形態に従う多層フィルムは、物品の製造に使用され得
る。このような物品としては、例えば、バッグ、シーラント層、包装、伸縮性スリーブ、
収縮スリーブ、食品および非食品容器、積層板、大袋、キャップとクロージャーおよびそ
れらのためのライナー、農業用フィルム、貯蔵容器、伸縮性フード、ならびに吹込成形、
射出成形、回転成形、鋳込成形、カレンダ成形、積層成形、および押出塗工から調製され
る物品が挙げられる。
【００４９】
代替の実施形態において、本発明は、（ａ）７５〜２００の範囲のコモノマー分布定数
（ＣＤＣ）、少なくとも２のゼロせん断粘度比（ＺＳＶＲ）、０．８６５〜０．９３０ｇ
／ｃｍ３の範囲の密度、０．１〜５ｇ／１０分の範囲のメルトインデックス（Ｉ２）、１
２０未満の総不飽和単位／炭素１，０００，０００個、および炭素１０００個当たり０．
０１〜３個の長鎖分枝（ＬＣＢ）の範囲の長鎖分枝頻度を有する、フィルム組成物の総重
量に基づいて、５〜７５重量パーセントのエチレン／α−オレフィンインターポリマー組
成物（ＬＬＤＰＥ）と、（ｂ）フィルム組成物の総重量に基づいて、２５〜９５重量パー
セントのプロピレン／α−オレフィンインターポリマー組成物と、から本質的になり、前
記プロピレン／α−オレフィンインターポリマー組成物が、プロピレン／α−オレフィン
コポリマーまたはプロピレン／エチレン／ブテンターポリマーを含み、前記プロピレン／
α−オレフィンインターポリマーが、１重量パーセント〜３０重量パーセントの範囲の結
晶化度、２ジュール／グラム〜５０ジュール／グラムの範囲の融解熱、および２５℃〜１
１０℃の範囲のＤＳＣ融点を有する、フィルム組成物を提供する。
【００５０】
別の代替の実施形態において、本発明は、（ａ）７５〜２００の範囲のコモノマー分布
定数（ＣＤＣ）、少なくとも２のゼロせん断粘度比（ＺＳＶＲ）、０．８６５〜０．９３
０ｇ／ｃｍ３の範囲の密度、０．１〜５ｇ／１０分の範囲のメルトインデックス（Ｉ２）
、１２０未満の総不飽和単位／炭素１，０００，０００個、および炭素１０００個当たり
０．０１〜３個の長鎖分枝（ＬＣＢ）の範囲の長鎖分枝頻度を有する、フィルム組成物の
総重量に基づいて、５〜７５重量パーセントのエチレン／α−オレフィンインターポリマ
ー組成物（ＬＬＤＰＥ）と、（ｂ）フィルム組成物の総重量に基づいて、２５〜９５重量
パーセントのプロピレン／α−オレフィンインターポリマー組成物と、を含み、前記プロ
ピレン／α−オレフィンインターポリマー組成物が、プロピレン／α−オレフィンコポリ
マーまたはプロピレン／エチレン／ブテンターポリマーを含み、前記プロピレン／α−オ
レフィンインターポリマーが、１重量パーセント〜３０重量パーセントの範囲の結晶化度
、２ジュール／グラム〜５０ジュール／グラムの範囲の融解熱、および２５℃〜１１０℃
の範囲のＤＳＣ融点を有するフィルム組成物から本質的になる、フィルムを提供する。
【００５１】
別の代替の実施形態において、本発明は、（ａ）７５〜２００の範囲のコモノマー分布
定数（ＣＤＣ）、少なくとも２のゼロせん断粘度比（ＺＳＶＲ）、０．８６５〜０．９３
０ｇ／ｃｍ３の範囲の密度、０．１〜５ｇ／１０分の範囲のメルトインデックス（Ｉ２）
、１２０未満の総不飽和単位／炭素１，０００，０００個、および炭素１０００個当たり
０．０１〜３個の長鎖分枝（ＬＣＢ）の範囲の長鎖分枝頻度を有する、フィルム組成物の
総重量に基づいて、５〜７５重量パーセントのエチレン／α−オレフィンインターポリマ
ー組成物（ＬＬＤＰＥ）と、（ｂ）フィルム組成物の総重量に基づいて、２５〜９５重量
パーセントのプロピレン／α−オレフィンインターポリマー組成物と、から本質的になり
、前記プロピレン／α−オレフィンインターポリマー組成物が、プロピレン／α−オレフ
ィンコポリマーまたはプロピレン／エチレン／ブテンターポリマーを含み、前記プロピレ
ン／α−オレフィンインターポリマーが、１重量パーセント〜３０重量パーセントの範囲
の結晶化度、２ジュール／グラム〜５０ジュール／グラムの範囲の融解熱、および２５℃
〜１１０℃の範囲のＤＳＣ融点を有するフィルム組成物を含む、フィルムを提供する。
【００５２】
別の代替の実施形態において、本発明は、（ａ）７５〜２００の範囲のコモノマー分布
定数（ＣＤＣ）、少なくとも２のゼロせん断粘度比（ＺＳＶＲ）、０．８６５〜０．９３
０ｇ／ｃｍ３の範囲の密度、０．１〜５ｇ／１０分の範囲のメルトインデックス（Ｉ２）
、１２０未満の総不飽和単位／炭素１，０００，０００個、および炭素１０００個当たり
０．０１〜３個の長鎖分枝（ＬＣＢ）の範囲の長鎖分枝頻度を有する、フィルム組成物の
総重量に基づいて、５〜７５重量パーセントのエチレン／α−オレフィンインターポリマ
ー組成物（ＬＬＤＰＥ）と、（ｂ）フィルム組成物の総重量に基づいて、２５〜９５重量
パーセントのプロピレン／α−オレフィンインターポリマー組成物と、から本質的になり
、前記プロピレン／α−オレフィンインターポリマー組成物が、プロピレン／α−オレフ
ィンコポリマーまたはプロピレン／エチレン／ブテンターポリマーを含み、前記プロピレ
ン／α−オレフィンインターポリマーが、１重量パーセント〜３０重量パーセントの範囲
の結晶化度、２ジュール／グラム〜５０ジュール／グラムの範囲の融解熱、および２５℃
〜１１０℃の範囲のＤＳＣ融点を有するフィルム組成物から本質的になる、フィルムを提
供する。
【００５３】
更なる別の代替の実施形態において、本発明は、任意の前記実施形態に従うフィルム組
成物から本質的になる少なくとも１枚の層を含む、多層フィルムを提供する。
【００５４】
更なる別の実施形態において、本発明は、本明細書に記載される任意の実施形態に従う
フィルム組成物を含む少なくとも１枚の層を含む多層フィルムを含む、伸縮性スリーブを
提供する。
【００５５】
更なる別の実施形態において、本発明は、本明細書に記載される任意の実施形態に従う
フィルム組成物から本質的になる少なくとも１枚の層を含む多層フィルムを含む、伸縮性
スリーブを提供する。
【実施例】
【００５６】
下記実施例は、本発明を例示的に示したものであって、本発明の範囲を限定することを
意図しない。本発明の実施例は、本発明に従うフィルム組成物から製造されるフィルムが
、弾性回復および／または把持力において相乗効果を提示することを明示するものである
。
【００５７】
それぞれの表皮層が同じ組成物である２枚の表皮層と、これらの２枚の表皮層の間に布
置される１枚のコア層とをそれぞれのフィルムが含む、５つの三層フィルム（発明的実施
例１〜２および比較実施例１〜３）を共押出した。それぞれのフィルムは８９ミクロンの
厚さを有した。三層フィルムは、表１に示される表皮およびコア層のポリマー成分を使用
して作製された。ＶＥＲＳＩＦＹ  ２３００は、プロピレン系ポリマーであり、Ｔｈｅ  
Ｄｏｗ  Ｃｈｅｍｉｃａｌ  Ｃｏｍｐａｎｙから商業的に入手可能である。ＥＬＩＴＥ  
ＡＴ  ６１０１およびＥＬＩＴＥ  ＡＴ  ６３０１は、エチレン系ポリマーであり、Ｔｈ
ｅ  Ｄｏｗ  Ｃｈｅｍｉｃａｌ  Ｃｏｍｐａｎｙから商業的に入手可能である。ＡＴＴＡ
ＮＥ  ＮＧ  ４７０１Ｇはエチレン系ポリマーであり、Ｔｈｅ  Ｄｏｗ  Ｃｈｅｍｉｃａ
ｌ  Ｃｏｍｐａｎｙから商業的に入手可能である。
【００５８】
表２および３は、発明的および比較実施例のある物理的特性を提供するものである。確
認できるように、コア層が発明的フィルム組成物を含む、発明的実施例１および２の提示
する弾性回復（６０／４０および１００／７５）は、コア層がプロピレン／α−オレフィ
ンインターポリマーからなる比較実施例１の弾性回復以上である。同様に、発明的実施例
２の提示する把持力（１００／７５）は、コア層がエチレン／α−オレフィンインターポ
リマーからなる比較実施例３のものと等しい。
【００５９】
それぞれの表皮層が同じ組成物である２枚の表皮層と、これらの２枚の表皮層の間に布
置される１枚のコア層とをそれぞれが含む、追加の三層フィルム（発明的実施例３〜４お
よび比較実施例４〜５）を共押出した。発明的実施例３〜４および比較実施例４〜５は、
表４に示される表皮およびコア層のポリマー成分を使用して作製された。ＡＦＦＩＮＩＴ
Ｙ  ＰＬ  １８８０Ｇは、ＡＳＴＭ  Ｄ  ７９２に従って測定される０．９０２ｇ／ｃｍ
３の密度、およびＡＳＴＭ  Ｄ  １２３８（２．１６ｋｇ、１９０℃で）に従って測定さ
れる１ｇ／１０分のメルトインデックス、Ｉ２を有する、エチレンα−オレフィンコポリ
マーである。ＡＦＦＩＮＩＴＹ  ＰＬ  １８８０Ｇは、Ｔｈｅ  Ｄｏｗ  Ｃｈｅｍｉｃａ
ｌ  Ｃｏｍｐａｎｙ（Ｍｉｄｌａｎｄ、Ｍｉｃｈｉｇａｎ）から商業的に入手可能である
。ＬＤＰＥ  １３２Ｉは、Ｔｈｅ  Ｄｏｗ  Ｃｈｅｍｉｃａｌ  Ｃｏｍｐａｎｙから商業
的に入手可能な低密度ポリエチレンであり、ＡＳＴＭ  Ｄ  ７９２に従って測定される０
．９２１ｇ／ｃｍ３の密度、およびＡＳＴＭ  Ｄ  １２３８（２．１６ｋｇ、１９０℃で
）に従って測定される０．２５ｇ／１０分のメルトインデックス、Ｉ２を有する。ＬＤＰ
Ｅ２００２０は、ＰＥＭＥＸ（Ｍｅｘｉｃｏ、Ｄ．Ｆ．）から商業的に入手可能な低密度
ポリエチレンであり、ＡＳＴＭ  Ｄ  ７９２に従って測定される０．９２０５ｇ／ｃｍ３
の密度、およびＡＳＴＭ  Ｄ  １２３８（２．１６ｋｇ、１９０℃で）に従って測定され
る２．０ｇ／１０分のメルトインデックス、Ｉ２を有する。ＸＵＳ  ５９９００．９１は
、Ｔｈｅ  Ｄｏｗ  Ｃｈｅｍｉｃａｌ  Ｃｏｍｐａｎｙから商業的に入手可能な強化ポリ
エチレン樹脂（ＬＬＤＰＥ）であり、ＡＳＴＭ  Ｄ７９２に従って測定される０．９１３
ｇ／ｃｍ３の密度、およびＡＳＴＭ  Ｄ１２３８（２．１６ｋｇ、１９０℃で）に従って
測定される０．８０ｇ／１０分のメルトインデックス、Ｉ２を有する。
【００６０】
表５は、比較実施例４〜５に関するある物理的特性を提供するものである。表６は、発
明的実施例３〜４に関するある物理的特性を提供するものである。
【００６１】
表７は、発明的実施例３〜４および比較実施例４〜６のある物理的特性を提供するもの
である。確認できるように、コア層が発明的フィルム組成物を含む、発明的実施例３およ
び４の提示する応力ひずみ特性は、コア層がプロピレン／α−オレフィンインターポリマ
ーからなる比較実施例４およびコア層がエチレン／α−オレフィンインターポリマーから
なる実施例６の応力ひずみ特性以上である。
【００６２】
試験方法
試験方法には以下のものが含まれる。
表２に示される弾性回復（６０／４０および１００／７５）は、ＡＳＴＭ  Ｄ４６４９
に従って測定された。
表５および表６に示される弾性回復（歪度５５％および６０％）は、ＡＳＴＭ  Ｄ５４
５９に従って、２５．４ｍｍの幅を有する試料において測定された。
表２に示される把持力（６０／４０および１００／７５）は、ＡＳＴＭ  ４６４９に従
って測定された。
正規化引裂ＣＤ（横方向）およびＭＤ（縦方向）は、ＡＳＴＭ  Ｄ１９２２に従って測
定された。
セカント係数は、ＡＳＴＭ  Ｄ８８２に従って測定された。
ダートＢは、ＡＳＴＭ  Ｄ１７０９に従って測定された。
本発明は、その趣旨および本質的な属性から逸脱することなく、他の形態に具体化され
得、したがって、参照は、本発明の範囲を示すものとして、前述の明細書よりむしろ、添
付の特許請求の範囲になされるべきである。
【００６３】
【表１】
2019023308.tif 000003
【００６４】
【表２】
2019023308.tif 000004
【００６５】
【表３】
2019023308.tif 000005
【００６６】
【表４】
2019023308.tif 000006
【００６７】
【表５】
2019023308.tif 000007
【００６８】
【表６】
2019023308.tif 000008
【００６９】
【表７】
2019023308.tif 000009
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
フィルム組成物であって、
（ａ）０．８６５〜０．９３０ｇ／ｃｍ３の範囲の密度、および０．１〜５ｇ／１０分の範囲のメルトインデックス（Ｉ２）を有する、前記フィルム組成物の総重量に基づいて、５〜７５重量パーセントのエチレン／α−オレフィンインターポリマー組成物（ＬＬＤＰＥ）と、
（ｂ）前記フィルム組成物の総重量に基づいて、２５〜９５重量パーセントのプロピレン／α−オレフィンインターポリマー組成物と、
を含み、前記プロピレン／α−オレフィンインターポリマー組成物が、プロピレン／α−オレフィンコポリマーまたはプロピレン／エチレン／ブテンターポリマーを含み、前記プロピレン／α−オレフィンインターポリマーが、１重量パーセント〜３０重量パーセントの範囲の結晶化度、２ジュール／グラム〜５０ジュール／グラムの範囲の融解熱、および
２５℃〜１１０℃の範囲のＤＳＣ融点を有する、フィルム組成物。
【請求項２】
前記エチレン／α−オレフィンインターポリマー組成物（ＬＬＤＰＥ）が０．８６５〜０．９１０ｇ／ｃｍ３の範囲の密度を有する、請求項１に記載のフィルム組成物。
【請求項３】
請求項１または２に記載のフィルム組成物を含むフィルム。
【請求項４】
請求項１または２に記載のフィルム組成物を含む少なくとも１つの層を含む、多層フィルム。
【請求項５】
前記多層フィルムが、２枚の表皮層および請求項１または２に記載のフィルム組成物を含む１枚のコア層を含む、請求項４に記載の多層フィルム。
【請求項６】
前記多層フィルムが、前記多層フィルムと同じ厚さを有し、前記多層フィルムの前記表皮層と同じ組成物を有する２枚の表皮層と、前記多層フィルムの前記フィルム組成物において使用される前記エチレン／α−オレフィンインターポリマー組成物から本質的になるコア層とを含む第１の比較フィルムによって提示される、ＡＳＴＭ４６４９に従って測定した把持力（１００／７５）以上の把持力（１００／７５）を提示し、前記第１の比較フィルムのコア対表皮の厚さの比が、前記多層フィルムのものと同じである、請求項５に記載の多層フィルム。
【手続補正２】
【補正対象書類名】明細書
【補正対象項目名】０００４
【補正方法】変更
【補正の内容】
【０００４】
一実施形態において、本発明は、フィルム組成物を提供し、本フィルム組成物は、（ａ
）７５〜２００の範囲のコモノマー分布定数（ＣＤＣ）、少なくとも２のゼロせん断粘度
比（ＺＳＶＲ）、０．８６５〜０．９３０ｇ／ｃｍ３の範囲の密度、０．１〜５ｇ／１０
分の範囲のメルトインデックス（Ｉ２）、１２０未満の総不飽和単位／炭素１，０００，
０００個、および炭素１０００個当たり０．０１〜３個の長鎖分枝（ＬＣＢ）の範囲の長
鎖分枝頻度を有する、フィルム組成物の総重量に基づいて、５〜７５重量パーセントのエ
チレン／α−オレフィンインターポリマー組成物（ＬＬＤＰＥ）と、（ｂ）フィルム組成
物の総重量に基づいて、２５〜９５重量パーセントのプロピレン／α−オレフィンインタ
ーポリマー組成物と、を含み、前記プロピレン／α−オレフィンインターポリマー組成物
が、プロピレン／α−オレフィンコポリマーまたはプロピレン／エチレン／ブテンターポ
リマーを含み、前記プロピレン／α−オレフィンインターポリマーが、１重量パーセント
〜３０重量パーセントの範囲の結晶化度、２ジュール／グラム〜５０ジュール／グラムの
範囲の融解熱、および２５℃〜１１０℃の範囲のＤＳＣ融点を有する。
また、本出願により提供される発明の例として以下のものが挙げられる。
[１]  フィルム組成物であって、
（ａ）７５〜２００の範囲のコモノマー分布定数（ＣＤＣ）、少なくとも２のゼロせん
断粘度比（ＺＳＶＲ）、０．８６５〜０．９３０ｇ／ｃｍ３の範囲の密度、０．１〜５ｇ
／１０分の範囲のメルトインデックス（Ｉ２）、１２０未満の総不飽和単位／炭素１，０
００，０００個、および炭素１０００個当たり０．０１〜３個の長鎖分枝（ＬＣＢ）の範
囲の長鎖分枝頻度を有する、前記フィルム組成物の総重量に基づいて、５〜７５重量パー
セントのエチレン／α−オレフィンインターポリマー組成物（ＬＬＤＰＥ）と、
（ｂ）前記フィルム組成物の総重量に基づいて、２５〜９５重量パーセントのプロピレ
ン／α−オレフィンインターポリマー組成物と、を含み、前記プロピレン／α−オレフィ
ンインターポリマー組成物が、プロピレン／α−オレフィンコポリマーまたはプロピレン
／エチレン／ブテンターポリマーを含み、前記プロピレン／α−オレフィンインターポリ
マーが、１重量パーセント〜３０重量パーセントの範囲の結晶化度、２ジュール／グラム
〜５０ジュール／グラムの範囲の融解熱、および２５℃〜１１０℃の範囲のＤＳＣ融点を
有する、フィルム組成物。
[２]  [１]に記載のフィルム組成物を含むフィルム。
[３]  [１]に記載のフィルム組成物を含む少なくとも１つの層を含む、多層フィルム。
[４]  前記多層フィルムが、２枚の表皮層および[１に記載のフィルム組成物を含む１枚
のコア層を含む、[３]に記載の多層フィルム。
[５]  前記多層フィルムが、前記多層フィルムと同じ厚さを有し、前記多層フィルムの前
記表皮層と同じ組成物を有する２枚の表皮層と、前記多層フィルムの前記フィルム組成物
において使用される前記エチレン／α−オレフィンインターポリマー組成物から本質的に
なるコア層とを含む第１の比較フィルムによって提示される把持力（１００／７５）以上
の把持力（１００／７５）を提示し、前記第１の比較フィルムのコア対表皮の厚さ比が、
前記多層フィルムのものと同じである、[４]に記載の多層フィルム。
[６]  [４]〜[５]のいずれかに記載の多層フィルムを含む伸縮性フード。
[７]  フィルム組成物であって、
（ａ）７５〜２００の範囲のコモノマー分布定数（ＣＤＣ）、少なくとも２のゼロせん
断粘度比（ＺＳＶＲ）、０．８６５〜０．９３０ｇ／ｃｍ３の範囲の密度、０．１〜５ｇ
／１０分の範囲のメルトインデックス（Ｉ２）、１２０未満の総不飽和単位／炭素１，０
００，０００個、および炭素１０００個当たり０．０１〜３個の長鎖分枝（ＬＣＢ）の範
囲の長鎖分枝頻度を有する、前記フィルム組成物の総重量に基づいて、５〜７５重量パー
セントのエチレン／α−オレフィンインターポリマー組成物（ＬＬＤＰＥ）と、
（ｂ）前記フィルム組成物の総重量に基づいて、２５〜９５重量パーセントのプロピレ
ン／α−オレフィンインターポリマー組成物と、を含み、前記プロピレン／α−オレフィ
ンインターポリマー組成物が、プロピレン／α−オレフィンコポリマーまたはプロピレン
／エチレン／ブテンターポリマーを含み、前記プロピレン／α−オレフィンインターポリ
マーが、１重量パーセント〜３０重量パーセントの範囲の結晶化度、２ジュール／グラム
〜５０ジュール／グラムの範囲の融解熱、および２５℃〜１１０℃の範囲のＤＳＣ融点を
有する、フィルム組成物。
[８]  [７]に記載のフィルム組成物を含むフィルム。
[９]  ２枚の表皮層および[１]に記載のフィルム組成物を含む１枚のコア層を含む、多層
フィルム。
[１０]  前記２枚の表皮層が、７５〜２００の範囲のコモノマー分布定数（ＣＤＣ）、少
なくとも２のゼロせん断粘度比（ＺＳＶＲ）、０．８６５〜０．９３０ｇ／ｃｍ３の範囲
の密度、０．１〜５ｇ／１０分の範囲のメルトインデックス（Ｉ２）、１２０未満の総不
飽和単位／炭素１，０００，０００個、および炭素１０００個当たり０．０１〜３個の長
鎖分枝（ＬＣＢ）の範囲の長鎖分枝頻度を有するエチレン／α−オレフィンインターポリ
マー組成物を含む、[９]に記載の多層フィルム。
[１１]  [９]又は[１０]のいずれかに記載の多層フィルムを含む伸縮性スリーブ。
【外国語明細書】
2019023308000001.pdf